(57)【要約】  本明細書は共重合体およびこれを含む有機太陽電池を提供する。
2016525627.tif 000002
【特許請求の範囲】
【請求項１】
下記化学式１で表される第１単位、
下記化学式２で表される第２単位、および
下記化学式３で表される第３単位を含む共重合体：
【化１】
2016525627.tif 000026
【化２】
2016525627.tif 000027
【化３】
2016525627.tif 000028
化学式１〜３において、
ａおよびｂは各々１〜３の整数であり、
ａが２以上である場合、２以上のＬ１は互いに同一であるかまたは異なり、
ｂが２以上である場合、２以上のＬ２は互いに同一であるかまたは異なり、
Ｌ１およびＬ２は互いに同一であるかまたは異なり、各々独立して共役構造であり、
Ｒ１およびＲ２は互いに同一であるかまたは異なり、各々独立して、前記Ｌ１およびＬ２の共役構造に置換される置換基として、水素；重水素；ハロゲン基；ニトリル基；ニトロ基；イミド基；アミド基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；およびＮ、ＯおよびＳ原子のうち１つ以上を含む置換もしくは非置換の複素環基からなる群から１または２以上が選択され、
Ｘ１およびＸ２は互いに同一であるかまたは異なり、各々独立してＣＲＲ’、ＮＲ、Ｏ、ＳｉＲＲ’、ＰＲ、Ｓ、ＧｅＲＲ’、ＳｅまたはＴｅであり、
Ｒ、Ｒ’およびＲ３〜Ｒ５は互いに同一であるかまたは異なり、各々独立して水素；重水素；ハロゲン基；ニトリル基；ニトロ基；イミド基；アミド基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；またはＮ、ＯおよびＳ原子のうち１つ以上を含む置換もしくは非置換の複素環基である。
【請求項２】
共役構造は、アリーレン基；Ｎ、Ｏ、Ｓ、Ｓｅ、Ｔｅ、ＧｅおよびＰ原子のうち１つ以上を含む芳香族複素環基；または１または２以上のビニレン基を含む、請求項１に記載の共重合体。
【請求項３】
Ｒ１およびＲ２は互いに同一であるかまたは異なり、各々独立して置換もしくは非置換の炭素数１〜２０の直鎖もしくは分枝鎖のアルキル基；または置換もしくは非置換の炭素数１〜２０の直鎖もしくは分枝鎖のアルコキシ基である、請求項１に記載の共重合体。
【請求項４】
Ｒ３〜Ｒ５は互いに同一であるかまたは異なり、各々独立して水素；または置換もしくは非置換の炭素数１〜２０の直鎖もしくは分枝鎖のアルキル基である、請求項１に記載の共重合体。
【請求項５】
前記第１単位、第２単位および第３単位のモル数の和に対し、前記第１単位と第３単位の和のモル比は０．５以上である、請求項１に記載の共重合体。
【請求項６】
前記共重合体は下記化学式４で表される単位を含む、請求項１に記載の共重合体：
【化４】
2016525627.tif 000029
化学式４において、
ａ、ｂ、Ｌ１、Ｌ２、Ｘ１、Ｘ２およびＲ１〜Ｒ５は請求項１で定義したものと同様であり、
Ｘ１’は前記Ｘ１と同一であるかまたは異なり、各々独立してＸ１の定義と同様であり、
Ｒ３’は前記Ｒ３と同一であるかまたは異なり、各々独立してＲ３の定義と同様であり、
ｌはモル分率で、０＜ｌ＜１であり、
ｍはモル分率で、０＜ｍ＜１であり、
ｌ＋ｍ＝１であり、
０＜ｏ＜１，０００の整数である。
【請求項７】
前記共重合体の数平均分子量は５００ｇ／ｍｏｌ〜１，０００，０００ｇ／ｍｏｌである、請求項１に記載の共重合体。
【請求項８】
前記共重合体の分子量分布は１〜１００である、請求項１に記載の共重合体。
【請求項９】
前記共重合体はランダム共重合体である、請求項１に記載の共重合体。
【請求項１０】
第１電極、前記第１電極と対向して備えられる第２電極、および前記第１電極と前記第２電極との間に備えられ、光活性層を含む１層以上の有機物層を含み、前記有機物層のうち１層以上は請求項１〜９のいずれか１項に記載の共重合体を含む有機太陽電池。
【請求項１１】
前記有機物層は正孔輸送層、正孔注入層または正孔輸送と正孔注入を同時にする層を含み、
前記正孔輸送層、正孔注入層または正孔輸送と正孔注入を同時にする層は前記共重合体を含む、請求項１０に記載の有機太陽電池。
【請求項１２】
前記有機物層は電子注入層、電子輸送層または電子注入と電子輸送を同時にする層を含み、
前記電子注入層、電子輸送層または電子注入と電子輸送を同時にする層は前記共重合体を含む、請求項１０に記載の有機太陽電池。
【請求項１３】
前記光活性層は電子供与体および電子受容体からなる群から選択される１または２以上を含み、
前記電子供与体は前記共重合体を含む、請求項１０に記載の有機太陽電池。
【請求項１４】
前記電子供与体および電子受容体はバルクヘテロ接合（ＢＨＪ）を構成する、請求項１３に記載の有機太陽電池。
【請求項１５】
前記光活性層はｎ型有機物層およびｐ型有機物層を含む２層薄膜（ｂｉｌａｙｅｒ）構造であり、
前記ｐ型有機物層は前記共重合体を含む、請求項１０に記載の有機太陽電池。
【請求項１６】
前記有機太陽電池は、正孔注入層、正孔輸送層、正孔遮断層、電荷発生層、電子遮断層、電子注入層および電子輸送層からなる群から選択される１または２以上の有機物層をさらに含む、請求項１０に記載の有機太陽電池。
【発明の詳細な説明】
【技術分野】
【０００１】
本明細書は２０１４年０２月１４日に韓国特許庁に提出された韓国特許出願第１０−２０１４−００１７２２３号の出願日の利益を主張し、その内容の全て本明細書に含まれる。
【０００２】
本明細書は共重合体およびこれを含む有機太陽電池に関する。
【背景技術】
【０００３】
有機太陽電池は光起電力効果（ｐｈｏｔｏｖｏｌｔａｉｃ  ｅｆｆｅｃｔ）を応用することによって太陽エネルギーを直接電気エネルギーに変換できる素子である。太陽電池は薄膜を構成する物質に応じて無機太陽電池と有機太陽電池に分けることができる。典型的な太陽電池は無機半導体である結晶性シリコン（Ｓｉ）をドーピング（ｄｏｐｉｎｇ）してｐ−ｎ接合に作ったものである。光を吸収して生じられる電子と正孔はｐ−ｎ接合点まで拡散し、その電界によって加速されて電極に移動する。この過程の電力変換効率は外部回路に与えられる電力と太陽電池に入った太陽電力の比で定義され、現在標準化された仮想太陽照射条件で測定した時に２４％程度まで達成された。しかし、従来の無機太陽電池は既に経済性と材料上の需給に限界を示しているため、加工し易く安価で様々な機能性を有する有機物半導体太陽電池が長期的な代替エネルギー源として脚光を浴びている。
【０００４】
太陽電池は太陽エネルギーから可能な限り多くの電気エネルギーを出力できるように効率を上げるのが重要である。このような太陽電池の効率を上げるためには、半導体の内部で可能な限り多くのエキシトンを生成するのも重要であるが、生成された電荷を失われることなく外部に引き出すことも重要である。電荷が失われる原因中の１つが生成された電子および正孔が再結合（ｒｅｃｏｍｂｉｎａｔｉｏｎ）によって消滅することである。生成された電子や正孔が失われることなく電極に伝達されるための方法として様々な方法が提示されているが、ほぼ追加工程が要求されており、そのために製造費用が上昇する。
【発明の概要】
【発明が解決しようとする課題】
【０００５】
本明細書は共重合体およびこれを含む有機太陽電池を提供することをその目的とする。
【課題を解決するための手段】
【０００６】
本明細書は、下記化学式１で表される第１単位、下記化学式２で表される第２単位、および下記化学式３で表される第３単位を含む共重合体を提供する。
【０００７】
【化１】
2016525627.tif 000003
【化２】
2016525627.tif 000004
【化３】
2016525627.tif 000005
【０００８】
化学式１〜３において、
ａおよびｂは各々１〜３の整数であり、
ａが２以上である場合、２以上のＬ１は互いに同一であるかまたは異なり、
ｂが２以上である場合、２以上のＬ２は互いに同一であるかまたは異なり、
Ｌ１およびＬ２は互いに同一であるかまたは異なり、各々独立して共役構造であり、
Ｒ１およびＲ２は互いに同一であるかまたは異なり、各々独立して、前記Ｌ１およびＬ２の共役構造に置換される置換基として、水素；重水素；ハロゲン基；ニトリル基；ニトロ基；イミド基；アミド基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；およびＮ、ＯおよびＳ原子のうち１つ以上を含む置換もしくは非置換の複素環基からなる群から１または２以上が選択され、
Ｘ１およびＸ２は互いに同一であるかまたは異なり、各々独立してＣＲＲ’、ＮＲ、Ｏ、ＳｉＲＲ’、ＰＲ、Ｓ、ＧｅＲＲ’、ＳｅまたはＴｅであり、
Ｒ、Ｒ’およびＲ３〜Ｒ５は互いに同一であるかまたは異なり、各々独立して水素；重水素；ハロゲン基；ニトリル基；ニトロ基；イミド基；アミド基；ヒドロキシ基；置換もしくは非置換のアルキル基；置換もしくは非置換のシクロアルキル基；置換もしくは非置換のアルコキシ基；置換もしくは非置換のアリールオキシ基；置換もしくは非置換のアルキルチオキシ基；置換もしくは非置換のアリールチオキシ基；置換もしくは非置換のアルキルスルホキシ基；置換もしくは非置換のアリールスルホキシ基；置換もしくは非置換のアルケニル基；置換もしくは非置換のシリル基；置換もしくは非置換のホウ素基；置換もしくは非置換のアルキルアミン基；置換もしくは非置換のアラルキルアミン基；置換もしくは非置換のアリールアミン基；置換もしくは非置換のヘテロアリールアミン基；置換もしくは非置換のアリール基；またはＮ、ＯおよびＳ原子のうち１つ以上を含む置換もしくは非置換の複素環基である。
【０００９】
また、本明細書は、第１電極、前記第１電極と対向して備えられる第２電極、および前記第１電極と前記第２電極との間に備えられ、光活性層を含む１層以上の有機物層を含み、前記有機物層のうち１層以上は前述した共重合体を含む有機太陽電池を提供する。
【発明の効果】
【００１０】
本明細書の共重合体は有機太陽電池の有機物層の材料として用いられることができ、これを含む有機太陽電池は開放電圧と短絡電流の上昇および／または効率増加などに優れた特性を示すことができる。
【００１１】
本明細書の一実施状態による共重合体は、深いＨＯＭＯ準位、小さいバンドギャップ、高い電荷移動度を有して優れた特性を示すことができる。本明細書の一実施状態による重合体は有機太陽電池において単独または他の物質と混合して用いることができ、効率を向上させ、化合物の熱的安定性によって素子の寿命特性を向上させることができる。
【図面の簡単な説明】
【００１２】
【図１】本明細書の一実施状態による有機太陽電池を示す図である。
【発明を実施するための形態】
【００１３】
以下、本明細書について詳細に説明する。
【００１４】
本明細書において、「単位」とは共重合体の単量体に含まれた繰り返される構造であり、単量体が重合によって共重合体内に結合された構造を意味する。
【００１５】
本明細書において、「単位を含む」という意味は重合体内の主鎖に含まれる意味である。
【００１６】
本明細書の一実施状態による共重合体は、前記化学式１で表される第１単位、前記化学式２で表される第２単位、および前記化学式３で表される第３単位を含む。
【００１７】
本明細書の一実施状態による共重合体は３つの単量体から製造される。この場合、合成スキーム（ｓｃｈｅｍｅ）が簡単となって共重合体の合成が容易である。
【００１８】
本明細書の一実施状態による共重合体はランダム共重合体である。ランダム共重合体の場合、結晶性（ｃｒｙｓｔａｌｌｉｎｉｔｙ）が減り、無定形（ａｍｏｒｐｈｏｕｓ）の程度が大きくなって、熱に長期的な安定性を確保することができ、前記共重合体を含む素子およびモジュールの製作工程が容易になる。
【００１９】
前記共重合体内において、第１単位、第２単位および第３単位の各々のモル比は特に限定されない。
【００２０】
前記第１単位、第２単位および第３単位のモル数の合計に対し、第１単位と第３単位の和のモル比は０．５以上であっても良い。言い換えれば、第１単位、第２単位および第３単位のモル数の合計を１に定義する時、第１単位と第３単位のモル数の和のモル比は０．５以上であっても良い。
【００２１】
また、ランダム共重合体内の共重合体間の比率を調節して、溶解度の調節が容易であるため、有機太陽電池の製造工程に好適な溶解度の提供が容易であるので高効率の有機太陽電池を製造することができる。
【００２２】
本明細書の一実施状態において、前記第１単位、第２単位および第３単位を含む共重合体は深いＨＯＭＯ（Ｈｉｇｈｅｓｔ  ｏｃｃｕｐｉｅｄ  ｍｏｌｅｃｕｌａｒ  ｏｒｂｉｔａｌ）エネルギー準位を有し、電荷移動度が高くて有機太陽電池の電子供与体物質として好適である。
【００２３】
また、本明細書の一実施状態において、前記第１単位はＬ１およびＬ２に置換されて側鎖に共役構造を含む。この場合、本明細書の一実施状態による共重合体はバンドギャップの減少および／または光の吸収量の増加の効果を有することができる。
【００２４】
有機太陽電池に用いられる側鎖の変化は全体電子供与体として用いられる高分子の溶解度などの物理的、化学的特性を変更させ、単独または電子受容体と混合された物質がコーティングされてフィルム形態で有機太陽電池に含まれる場合、フィルムのモルホロジーを調節して有機太陽電池の効率に大きな影響を及ぼし得る。
【００２５】
前記内容は、Ｃｌｅｍｅｎｔ  Ｃａｂａｎｅｔｏｓ、Ａｂｄｕｌｒａｈｍａｎ  Ｅｌ  Ｌａｂｂａｎ、Ｊｏｎａｔｈａｎ  Ａ．Ｂａｒｔｅｌｔ、Ｊｅｓｓｉｃａ  Ｄ．Ｄｏｕｇｌａｓ、Ｗｉｌｌｉａｍ  Ｒ．Ｍａｔｅｋｅｒ、Ｊｅａｎ  Ｍ．Ｊ．Ｆｒｅｃｈｅｔ、Ｍｉｃｈａｅｌ  Ｄ．ＭｃＧｅｈｅｅ、ａｎｄ  Ｐｉｅｒｒｅ  Ｍ．Ｂｅａｕｊｕｇｅ、Ｊ．Ａｍ．Ｃｈｅｍ．Ｓｏｃ．，２０１３、１３５（１２）、ｐｐ４６５６−４６５９において、同一な主鎖の電子供与体高分子が側鎖（ｓｉｄｅ  ｃｈａｉｎ）の変更に応じて最大２００％の効率の差が生じることが確認できる。
【００２６】
本明細書の一実施状態による共重合体は、側鎖に共役構造（Ｌ１およびＬ２）を導入して、バンドギャップの減少、電荷移動度の増加、可視光線領域の広い領域での光の吸収量の増加および／または分子の平面性（ｐｌａｎａｒｉｔｙ）を増加させた。この場合、分子間の相互作用が増加し、スタッキング（ｓｔａｃｋｉｎｇ）が円滑になって有機太陽電池の効率が増加する。
【００２７】
但し、主鎖の平面性が十分に考慮されていない他の位置に共役構造が置換される場合、立体障害によって主鎖の平面性が低下し得るし、効率が下がり得る。また、主鎖の平面性が十分に考慮されていない共重合体の側鎖に共役構造が導入される場合、全体的な共重合体の溶解度が下がって、有機太陽電池の電子供与体物質として好適でなくなる。
【００２８】
本明細書の一実施状態による共重合体は、共重合体の立体障害（ｓｔｅｒｉｃ  ｈｉｎｄｅｒａｎｃｅ）による主鎖の平面性に影響を与えない化学式１のＬ１およびＬ２の位置に共役構造を導入して、素子に適用できる共重合体の適切な溶解度を維持しつつ、分子の平面性の増加および効率を増加させることができる。
【００２９】
したがって、本明細書の一実施状態により、第１単位、第２単位および第３単位を含み、第１単位の側鎖に共役構造（Ｌ１およびＬ２）を含む共重合体は電子供与体物質として素子に含まれることができ、前記共重合体が含まれた素子は高効率を実現することができる。
【００３０】
また、本明細書の一実施状態による共重合体は、高効率の実現と同時に適切な溶解度を有しているため、素子の製作時に時間および／または費用的に経済的な利点がある。
【００３１】
本明細書の一実施状態による共重合体は、前記化学式１で表される第１単位、前記化学式２で表される第２単位、および前記化学式３で表される第３単位だけからなることができる。言い換えれば、前記共重合体は、前記化学式１で表される第１単位、前記化学式２で表される第２単位、および前記化学式３で表される第３単位に含まれない繰り返し単位をさらに含まなくても良い。
【００３２】
本明細書の一実施状態において、前記共重合体は下記化学式４で表される単位を含む。
【００３３】
【化４】
2016525627.tif 000006
【００３４】
化学式４において、
ａ、ｂ、Ｌ１、Ｌ２、Ｘ１、Ｘ２およびＲ１〜Ｒ５は前記で定義したものと同様であり、
Ｘ１’は前記Ｘ１と同一であるかまたは異なり、各々独立してＸ１の定義と同様であり、
Ｒ３’は前記Ｒ３と同一であるかまたは異なり、各々独立してＲ３の定義と同様であり、
ｌはモル分率で、０＜ｌ＜１であり、
ｍはモル分率で、０＜ｍ＜１であり、
ｌ＋ｍ＝１であり、
０＜ｏ＜１，０００の整数である。
【００３５】
前記置換基の例示は以下で説明するが、これらに限定されるものではない。
【００３６】
本明細書において、
【００３７】
【化５】
2016525627.tif 000007
【００３８】
は共重合体の主鎖に連結される部位または他の置換基に連結される部位を意味する。
【００３９】
本明細書において、「置換もしくは非置換」という用語は、重水素；ハロゲン基；アルキル基；アルケニル基；アルコキシ基；シクロアルキル基；シリル基；アリールアルケニル基；アリールオキシ基；アルキルチオキシ基；アルキルスルホキシ基；アリールスルホキシ基；ホウ素基；アルキルアミン基；アラルキルアミン基；アリールアミン基；ヘテロアリール基；アリールアミン基；アリール基；ニトリル基；ニトロ基；ヒドロキシ基およびＮ、ＯおよびＳ原子のうち１つ以上を含む複素環基からなる群から選択された１つ以上の置換基で置換されたかまたはいかなる置換基も有しないことを意味する。
【００４０】
前記置換基は追加の置換基で置換もしくは非置換されても良い。
【００４１】
本明細書において、ハロゲン基はフッ素、塩素、臭素またはヨウ素であっても良い。
【００４２】
本明細書において、イミド基の炭素数は特に限定されないが、炭素数１〜２５が好ましい。具体的には下記のような構造の化合物であっても良いが、これらに限定されるものではない。
【００４３】
【化６】
2016525627.tif 000008
【００４４】
本明細書において、アミド基はアミド基の窒素が水素、炭素数１〜２５の直鎖、分枝鎖または環状鎖アルキル基または炭素数６〜２５のアリール基で１または２置換されることができる。具体的には下記構造式の化合物であっても良いが、これらに限定されるものではない。
【００４５】
【化７】
2016525627.tif 000009
【００４６】
本明細書において、前記アルキル基は直鎖もしくは分枝鎖であっても良く、炭素数は特に限定されないが、１〜５０が好ましい。具体的な例としてはメチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、４−メチルヘキシル、５−メチルヘキシルなどが挙げられるが、これらに限定されるものではない。
【００４７】
本明細書において、シクロアルキル基は特に限定されないが、炭素数３〜６０が好ましく、具体的にはシクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどが挙げられるが、これらに限定されるものではない。
【００４８】
本明細書において、前記アルコキシ基は直鎖、分枝鎖または環状鎖であっても良い。アルコキシ基の炭素数は特に限定されないが、炭素数１〜２０が好ましい。具体的にはメトキシ、エトキシ、ｎ−プロポキシ、イソプロポキシ、ｉ−プロピルオキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどが挙げられるが、これらに限定されるものではない。
【００４９】
本明細書において、前記アルケニル基は直鎖もしくは分枝鎖であっても良く、炭素数は特に限定されないが、２〜４０が好ましい。具体的な例としてはビニル、１−プロペニル、イソプロペニル、１−ブテニル、２−ブテニル、３−ブテニル、１−ペンテニル、２−ペンテニル、３−ペンテニル、３−メチル−１−ブテニル、１，３−ブタジニエル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などが挙げられるが、これらに限定されるものではない。
【００５０】
本明細書において、アリール基は単環式アリール基もしくは多環式アリール基であっても良く、炭素数は特に限定されないが、６〜５０であっても良い。前記アリール基が単環式アリール基である場合、フェニル基、ビフェニル基、テルフェニル基などが挙げられるが、これらに限定されるものではない。前記アリール基が多環式アリール基である場合、具体的にはナフチル基、アントラセニル基、フェナントリル基、ピレニル基、ペリレニル基、クリセニル基、フルオレニル基などが挙げられるが、これらに限定されるものではない。
【００５１】
本明細書において、アリール基は芳香族環を意味することができる。
【００５２】
本明細書において、前記フルオレニル基は置換されることができ、隣接した置換基が互いに結合して環を形成することができる。
【００５３】
前記フルオレニル基が置換される場合、
【００５４】
【化８】
2016525627.tif 000010
【００５５】
などであっても良い。但し、これらに限定されるものではない。
【００５６】
本明細書において、シリル基は具体的にトリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基などが挙げられるが、これらに限定されるものではない。
【００５７】
本明細書において、アリールアミン基の例としては置換もしくは非置換のモノアリールアミン基、置換もしくは非置換のジアリールアミン基、または置換もしくは非置換のトリアリールアミン基が挙げられる。前記アリールアミン基中のアリール基は単環式アリール基であっても良く、多環式アリール基であっても良い。前記アリール基が２以上を含むアリールアミン基は、単環式アリール基、多環式アリール基、または単環式アリール基と多環式アリール基を同時に含んでも良い。
【００５８】
アリールアミン基の具体的な例としてはフェニルアミン、ナフチルアミン、ビフェニルアミン、アントラセニルアミン、３−メチル−フェニルアミン、４−メチル−ナフチルアミン、２−メチル−ビフェニルアミン、９−メチル−アントラセニルアミン、ジフェニルアミン基、フェニルナフチルアミン基、ジトリルアミン基、フェニルトリルアミン基、カルバゾールおよびトリフェニルアミン基などが挙げられるが、これらに限定されるものではない。
【００５９】
本明細書において、複素環基は異種元素としてＯ、ＮおよびＳのうち１つ以上を含む複素環基であり、炭素数は特に限定されないが、炭素数２〜６０が好ましい。複素環基の例としてはチオフェン基、フラン基、ピロール基、イミダゾール基、チアゾール基、オキサゾール基、オキサジアゾール基、トリアゾール基、ピリジル基、ビピリジル基、ピリミジル基、トリアジン基、トリアゾール基、アクリジル基、ピリダジン基、ピラジニル基、キノリニル基、キナゾリン基、キノキサリニル基、フタラジニル基、ピリドピリミジニル基、ピリドピラジニル基、ピラジノピラジニル基、イソキノリン基、インドール基、カルバゾール基、ベンゾオキサゾール基、ベンゾイミダゾール基、ベンゾチアゾール基、ベンゾカルバゾール基、ベンゾチオフェン基、ジベンゾチオフェン基、ベンゾフラニル基、フェナントロリン基（ｐｈｅｎａｎｔｈｒｏｌｉｎｅ）、チアゾリル基、イソオキサゾリル基、オキサジアゾリル基、チアジアゾリル基、ベンゾチアゾリル基、フェノチアジニル基およびジベンゾフラニル基などが挙げられるが、これらのみに限定されるものではない。
【００６０】
本明細書において、アリールオキシ基、アリールチオキシ基、アリールスルホキシ基およびアラルキルアミン基中のアリール基は前述したアリール基の例示と同様である。具体的には、アリールオキシ基としてはフェノキシ、ｐ−トリルオキシ、ｍ−トリルオキシ、３，５−ジメチル−フェノキシ、２，４，６−トリメチルフェノキシ、ｐ−ｔｅｒｔ−ブチルフェノキシ、３−ビフェニルオキシ、４−ビフェニルオキシ、１−ナフチルオキシ、２−ナフチルオキシ、４−メチル−１−ナフチルオキシ、５−メチル−２−ナフチルオキシ、１−アントリルオキシ、２−アントリルオキシ、９−アントリルオキシ、１−フェナントリルオキシ、３−フェナントリルオキシ、９−フェナントリルオキシなどが挙げられ、アリールチオキシ基としてはフェニルチオキシ基、２−メチルフェニルチオキシ基、４−ｔｅｒｔ−ブチルフェニルチオキシ基などが挙げられ、アリールスルホキシ基としてはベンゼンスルホキシ基、ｐ−トルエンスルホキシ基などが挙げられるが、これらに限定されるものではない。
【００６１】
本明細書において、ヘテロアリールアミン基中のヘテロアリール基は前述した複素環基の例示の中から選択できる。
【００６２】
本明細書において、アルキルチオキシ基、アルキルスルホキシ基中のアルキル基は前述したアルキル基の例示と同様である。具体的には、アルキルチオキシ基としてはメチルチオキシ基、エチルチオキシ基、ｔｅｒｔ−ブチルチオキシ基、ヘキシルチオキシ基、オクチルチオキシ基などが挙げられ、アルキルスルホキシ基としてはメチルスルホキシ基、エチルスルホキシ基、プロピルスルホキシ基、ブチルスルホキシ基などが挙げられるが、これらに限定されるものではない。
【００６３】
本明細書の一実施状態において、前記共役構造はアリーレン基；Ｎ、Ｏ、Ｓ、Ｓｅ、Ｔｅ、ＧｅおよびＰ原子のうち１つ以上を含む芳香族複素環基；または１または２以上のビニレン基を含む。
【００６４】
本明細書において、前記芳香族複素環基は２価の単環もしくは多環の複素環であり、前述した複素環基の例示の中から選択することができ、それを限定するものではない。
【００６５】
また、本明細書において、前記アリーレン基は２価の単環もしくは多環の炭化水素環であり、前述したアリール基の例示の中から選択することができ、それを限定するものではない。
【００６６】
本明細書において、１または２以上のビニレン基を含むということは、ビニレン基が１以上を含む線状または環状の原子で１または２以上のビニレン基を含み、二重結合と単一結合が交互に表れる構造を含む。
【００６７】
本明細書の一実施状態において、前記Ｒ１およびＲ２は互いに同一であるかまたは異なり、各々独立して置換もしくは非置換の炭素数１〜２０の直鎖もしくは分枝鎖のアルキル基；または置換もしくは非置換の炭素数１〜２０の直鎖もしくは分枝鎖のアルコキシ基である。
【００６８】
本明細書の一実施状態において、Ｒ３〜Ｒ５は互いに同一であるかまたは異なり、各々独立して水素；または置換もしくは非置換の炭素数１〜２０の直鎖もしくは分枝鎖のアルキル基である。
【００６９】
本明細書の一実施状態において、前記Ｘ１はＳである。
また１つの一実施状態において、前記Ｘ１’はＳである。
【００７０】
本明細書の一実施状態において、Ｘ２はＳである。
また１つの一実施状態において、前記Ｒ１は置換もしくは非置換のアルキル基である。
また１つの実施状態において、前記Ｒ１は置換もしくは非置換の分枝鎖のアルキル基である。
【００７１】
本明細書の一実施状態において、前記Ｒ１は２−エチルヘキシル基である。
【００７２】
本明細書の一実施状態において、前記Ｒ１は置換もしくは非置換のアルコキシ基である。
【００７３】
本明細書の一実施状態において、前記Ｒ１は分枝鎖のアルコキシ基である。
また１つの一実施状態において、前記Ｒ１は２−エチルヘキシルオキシ基である。
【００７４】
本明細書の一実施状態において、前記Ｒ２は置換もしくは非置換のアルキル基である。
また１つの実施状態において、前記Ｒ２は置換または分枝鎖のアルキル基である。
また１つの実施状態において、前記Ｒ２は２−エチルヘキシル基である。
【００７５】
本明細書の一実施状態において、前記Ｒ２は置換もしくは非置換のアルコキシ基である。
また１つの実施状態において、前記Ｒ２は分枝鎖のアルコキシ基である。
【００７６】
本明細書の一実施状態において、前記Ｒ２は２−エチルヘキシルオキシ基である。
【００７７】
本明細書の一実施状態において、前記Ｒ３は置換もしくは非置換のアルキル基である。
また１つの実施状態において、前記Ｒ３は直鎖のアルキル基である。
【００７８】
本明細書の一実施状態において、前記Ｒ３はドデカニル基である。
【００７９】
本明細書の一実施状態において、前記Ｒ３はオクチル基である。
【００８０】
本明細書の一実施状態において、Ｒ３’は置換もしくは非置換のアルキル基である。
また１つの実施状態において、Ｒ３’は直鎖のアルキル基である。
また１つの実施状態において、Ｒ３’はオクチル基である。
【００８１】
本明細書の一実施状態において、Ｒ４は水素である。
また１つの実施状態において、Ｒ５は水素である。
【００８２】
本明細書の一実施状態において、前記Ｌ１はアリーレン基である。
また１つの実施状態において、前記Ｌ１はフェニレン基である。
【００８３】
本明細書の一実施状態において、前記Ｌ１はＮ、Ｏ、およびＳ原子中１以上を含む２価の芳香族複素環基である。
また１つの実施状態において、前記Ｌ１はＳ原子中１以上を含む２価の芳香族複素環基である。
また１つの一実施状態において、前記Ｌ１はチオフェン基である。
【００８４】
本明細書の一実施状態において、前記Ｌ１は１または２以上のビニレン基を含む。
【００８５】
本明細書の一実施状態において、前記Ｌ１はアルケニレン基である。
【００８６】
本明細書の一実施状態において、前記Ｌ１はエテニレン基である。
【００８７】
本明細書の一実施状態において、前記ａは１である。
【００８８】
本明細書の一実施状態において、前記ａは３である。
【００８９】
本明細書の一実施状態において、前記（Ｌ１）ａはジ（チオフェン−２−イル）エテン基である。
【００９０】
本明細書の一実施状態において、前記Ｌ２はアリーレン基である。
また１つの実施状態において、前記Ｌ２はフェニレン基である。
【００９１】
本明細書の一実施状態において、前記Ｌ２はＮ、Ｏ、およびＳ原子中１以上を含む２価の芳香族複素環基である。
また１つの実施状態において、前記Ｌ２はＳ原子中１以上を含む２価の芳香族複素環基である。
また１つの一実施状態において、前記Ｌ２はチオフェン基である。
【００９２】
本明細書の一実施状態において、前記Ｌ２は１または２以上のビニレン基を含む。
【００９３】
本明細書の一実施状態において、前記Ｌ２はアルケニレン基である。
【００９４】
本明細書の一実施状態において、前記Ｌ２はエテニレン基である。
【００９５】
本明細書の一実施状態において、前記ｂは１である。
【００９６】
本明細書の一実施状態において、前記ｂは３である。
【００９７】
本明細書の一実施状態において、前記（Ｌ２）ｂはジ（チオフェン−２−イル）エテン基である。
【００９８】
本明細書の一実施状態において、前記共重合体は下記化学式１−１〜１−５のうちいずれか１つで表される共重合体である。
【００９９】
【化９】
2016525627.tif 000011
【化１０】
2016525627.tif 000012
【化１１】
2016525627.tif 000013
【化１２】
2016525627.tif 000014
【化１３】
2016525627.tif 000015
【０１００】
前記化学式１−１〜１−５において、ｌ、ｍおよびｏの定義は前記で定義したものと同様である。
【０１０１】
本明細書の一実施状態において、ｌは０．５である。
また１つの実施状態において、ｍは０．５である。
【０１０２】
本明細書の一実施状態において、前記共重合体の末端基としては複素環基またはアリール基である。
【０１０３】
本明細書の一実施状態において、前記共重合体の末端基は４−（トリフルオロメチル）フェニル基（４−（ｔｒｉｆｌｕｏｒｏｍｅｔｈｙｌ）ｐｈｅｎｙｌ）である。
【０１０４】
本明細書の一実施状態によれば、前記共重合体の数平均分子量は５００ｇ／ｍｏｌ〜１，０００，０００ｇ／ｍｏｌが好ましい。好ましくは、前記共重合体の数平均分子量は１０，０００〜１００，０００が好ましい。本明細書の一実施状態において、前記共重合体の数平均分子量は３０，０００〜７０，０００である。
【０１０５】
本明細書の一実施状態によれば、前記共重合体は１〜１００の分子量分布を有することができる。好ましくは前記共重合体は１〜３の分子量分布を有する。
【０１０６】
分子量分布が低いほど、数平均分子量が大きくなるほど、電気的特性と機械的特性がさらに良くなる。
【０１０７】
また、一定以上の溶解度を持って溶液塗布法の適用が有利になるようにするために、数平均分子量は１００，０００以下であることが好ましい。
【０１０８】
前記共重合体は後述する製造例に基づいて製造される。
【０１０９】
反応器に溶媒、化学式１〜３で表される第１単位〜第３単位に誘導される３種の単量体、触媒を入れ、鈴木カップリング反応（Ｓｕｚｕｋｉ  ｃｏｕｐｌｉｎｇ  ｒｅａｃｔｉｏｎ）、スティルカップリング反応（ｓｔｉｌｌｅ  ｃｏｕｐｌｉｎｇ  ｒｅａｃｔｉｏｎ）またはその他の様々な反応を通じて反応させ、エンドキャッピング（ｅｎｄ  ｃａｐｐｉｎｇ）をする。
【０１１０】
反応後に混合物を室温にまで冷却し、メタノールに注いだ後、固体を濾過してメタノール、アセトン、ヘキサン、クロロホルムにソックスレー抽出した後、クロロホルム部分を再びメタノールに沈殿させ、固体を濾過して製造することができる。
【０１１１】
本明細書による共重合体は多段階の化学反応により製造することができる。アルキル化反応、グリニャール（Ｇｒｉｇｎａｒｄ）反応、鈴木（Ｓｕｚｕｋｉ）カップリング反応およびスティル（Ｓｔｉｌｌｅ）カップリング反応などを通じてモノマーを製造した後、スティルカップリング反応などの炭素−炭素カップリング反応を通じて最終共重合体を製造することができる。導入しようとする置換基がボロン酸（ｂｏｒｏｎｉｃ  ａｃｉｄ）またはボロン酸エステル（ｂｏｒｏｎｉｃ  ｅｓｔｅｒ）化合物である場合は鈴木カップリング反応を通じて製造することができ、導入しようとする置換基がトリブチルスズ（ｔｒｉｂｕｔｙｌｔｉｎ）化合物である場合はスティルカップリング反応を通じて製造することができるが、これらに限定されるものではない。
【０１１２】
本明細書の一実施状態において、第１電極、前記第１電極と対向して備えられる第２電極、および前記第１電極と第２電極との間に備えられ、光活性層を含む１層以上の有機物層を含み、前記有機物層のうち１層以上は前記共重合体を含む有機太陽電池を提供する。
【０１１３】
本明細書の一実施例による有機太陽電池は、第１電極、光活性層および第２電極を含む。前記有機太陽電池は、基板、正孔輸送層および／または電子輸送層がさらに含まれることができる。
【０１１４】
本明細書の一実施状態において、前記有機太陽電池が外部光源から光子を受ければ、電子供与体と電子受容体との間に電子と正孔が発生する。発生した正孔は電子ドナー層を介して陽極に輸送される。
【０１１５】
本明細書の一実施状態において、前記有機物層は正孔輸送層、正孔注入層または正孔輸送と正孔注入を同時にする層を含み、前記正孔輸送層、正孔注入層または正孔輸送と正孔注入を同時にする層は前記共重合体を含む。
【０１１６】
また１つの一実施状態において、前記有機物層は電子注入層、電子輸送層または電子注入と電子輸送を同時にする層を含み、前記電子注入層、電子輸送層または電子注入と電子輸送を同時にする層は前記共重合体を含む。
【０１１７】
本明細書の一実施状態において、前記有機太陽電池が外部光源から光子を受ければ、電子供与体と電子受容体との間に電子と正孔が発生する。発生した正孔は電子ドナー層を介して陽極に輸送される。
【０１１８】
本明細書の一実施状態において、前記有機太陽電池は、正孔注入層、正孔輸送層、正孔遮断層、電荷発生層、電子遮断層、電子注入層および電子輸送層からなる群から選択される１または２以上の有機物層をさらに含むことができる。
【０１１９】
本明細書の一実施状態において、前記有機太陽電池は付加的な有機物層をさらに含むことができる。前記有機太陽電池は色々な機能を同時に有する有機物を用いて有機物層数を減少させることができる。
【０１２０】
本明細書の一実施状態において、有機太陽電池はカソード、光活性層およびアノードの順に配列されても良く、アノード、光活性層およびカソードの順に配列されても良いが、これらに限定されるものではない。
【０１２１】
また１つの実施状態において、前記有機太陽電池はアノード、正孔輸送層、光活性層、電子輸送層およびカソードの順に配列されても良く、カソード、電子輸送層、光活性層、正孔輸送層およびアノードの順に配列されても良いが、これらに限定されるものではない。
【０１２２】
また１つの実施状態において、バッファ層が光活性層と正孔輸送層との間または光活性層と電子輸送層との間に備えられることができる。この時、正孔注入層がアノードと正孔輸送層との間にさらに備えられることができる。また、電子注入層がカソードと電子輸送層との間にさらに備えられることができる。
【０１２３】
本明細書の一実施状態において、前記光活性層は電子供与体および受容体からなる群から選択される１または２以上を含み、前記電子供与体は前記共重合体を含む。
【０１２４】
本明細書の一実施状態において、前記電子受容体物質はフラーレン、フラーレン誘導体、バトクプロイン、半導体性元素、半導体性化合物およびこれらの組み合わせからなる群から選択されることができる。具体的には、ＰＣ６１ＢＭ（ｐｈｅｎｙｌ  Ｃ６１−ｂｕｔｙｒｉｃ  ａｃｉｄ  ｍｅｔｈｙｌ  ｅｓｔｅｒ）またはＰＣ７１ＢＭ（ｐｈｅｎｙｌ  Ｃ７１−ｂｕｔｙｒｉｃ  ａｃｉｄ  ｍｅｔｈｙｌ  ｅｓｔｅｒ）であっても良い。
【０１２５】
本明細書の一実施状態において、前記電子供与体および電子受容体はバルクヘテロ接合（ＢＨＪ）を構成する。電子供与体物質および電子受容体物質は１：１０〜１０：１の比率（ｗ／ｗ）で混合されることができる。具体的には電子供与体物質および電子受容体物質は１：１〜１：１０の比率（ｗ／ｗ）で混合されることができ、さらに具体的には電子供与体物質および電子受容体物質は１：１〜１：５の比率（ｗ／ｗ）で混合されることができる。必要に応じ、電子供与体物質および電子受容体物質は１：１〜１：３の比率（ｗ／ｗ）で混合されることができる。
【０１２６】
本明細書の一実施状態において、前記光活性層はｎ型有機物層およびｐ型有機物層を含む２層薄膜（ｂｉｌａｙｅｒ）構造であり、前記ｐ型有機物層は前記共重合体を含む。
【０１２７】
本明細書において、前記基板は透明性、表面平滑性、取り扱い容易性および防水性に優れたガラス基板または透明プラスチック基板であっても良いが、これらに限定されず、有機太陽電池に通常的に用いられる基板であれば特に制限されない。具体的にはガラスまたはＰＥＴ（ｐｏｌｙｅｔｈｙｌｅｎｅ  ｔｅｒｅｐｈｔｈａｌａｔｅ）、ＰＥＮ（ｐｏｌｙｅｔｈｙｌｅｎｅ  ｎａｐｈｔｈａｌａｔｅ）、ＰＰ（ｐｏｌｙｐｒｏｐｙｌｅｎｅ）、ＰＩ（ｐｏｌｙｉｍｉｄｅ）、ＴＡＣ（ｔｒｉａｃｅｔｙｌ  ｃｅｌｌｕｌｏｓｅ）などが挙げられるが、これらに限定されるものではない。
【０１２８】
前記アノード電極は透明で導電性に優れた物質が好ましいが、これらに限定されるものではない。バナジウム、クロム、銅、亜鉛、金のような金属またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳＮＯ２：Ｓｂのような金属と酸化物の組み合わせ；ポリ（３−メチルチオフェン）、ポリ［３，４−（エチレン−１，２−ジオキシ）チオフェン］（ＰＥＤＯＴ）、ポリピロールおよびポリアニリンのような導電性高分子などが挙げられるが、これらのみに限定されるものではない。
【０１２９】
前記アノード電極の形成方法は特に限定されないが、例えば、スパッタリング、Ｅ−ビーム、熱蒸着、スピンコーティング、スクリーン印刷、インクジェット印刷、ドクターブレードまたはグラビア印刷法を利用して基板の一面に塗布されるか、フィルム形態でコーティングされることによって形成されることができる。
【０１３０】
前記アノード電極を基板上に形成する場合、これは、洗浄、水分除去および親水性改質過程を経ても良い。
【０１３１】
例えば、パターニングされたＩＴＯ基板を洗浄剤、アセトン、イソプロピルアルコール（ＩＰＡ）で順次洗浄した後、水分除去のために加熱板において１００〜１５０℃で１〜３０分間、好ましくは１２０℃で１０分間乾燥し、基板が完全に洗浄されれば、基板表面を親水性に改質する。
【０１３２】
前記のような表面改質を通じ、接合表面の電位を光活性層の表面電位に適したレベルに維持することができる。また、改質時、アノード電極上に高分子薄膜の形成が容易となり、薄膜の品質も向上する。
【０１３３】
アノード電極のための前処理技術としては、ａ）平行平板型放電を用いた表面酸化法、ｂ）真空状態でＵＶ紫外線を用いて生成されたオゾンを通じて表面を酸化する方法、およびｃ）プラズマによって生成された酸素ラジカルを用いて酸化する方法などが挙げられる。
【０１３４】
アノード電極または基板の状態に応じて前記方法のうち１つを選択することができる。但し、どの方法を利用しても、共通的にアノード電極または基板表面の酸素離脱を防止し、水分および有機物の残留を最大限に抑制するのが好ましい。この時、前処理の実質的な効果を極大化することができる。
【０１３５】
具体的な例として、ＵＶを用いて生成されたオゾンを通じて表面を酸化する方法を利用することができる。この時、超音波洗浄後パターニングされたＩＴＯ基板を加熱板（ｈｏｔ  ｐｌａｔｅ）においてベーキング（ｂａｋｉｎｇ）してよく乾燥させた後、チャンバーに投入し、ＵＶランプを作用させ、酸素ガスがＵＶ光と反応して発生するオゾンによってパターニングされたＩＴＯ基板を洗浄することができる。
【０１３６】
しかし、本明細書におけるパターニングされたＩＴＯ基板の表面改質方法は特に限定させる必要はなく、基板を酸化させる方法であればいかなる方法も良い。
【０１３７】
前記カソード電極は仕事関数の小さい金属が好ましいが、これらに限定されるものではない。具体的にはマグネシウム、カルシウム、ナトリウム、カリウム、チタニウム、インジウム、イットリウム、リチウム、ガドリニウム、アルミニウム、銀、スズおよび鉛のような金属またはこれらの合金；ＬｉＦ／Ａｌ、ＬｉＯ２／Ａｌ、ＬｉＦ／Ｆｅ、Ａｌ：Ｌｉ、Ａｌ：ＢａＦ２、Ａｌ：ＢａＦ２：Ｂａのような多層構造の物質が好ましいが、これらに限定されるものではない。
【０１３８】
前記カソード電極は５ｘ１０−７ｔｏｒｒ以下の真空度を示す熱蒸着器の内部で蒸着形成されるが、この方法にのみ限定されるのではない。
【０１３９】
前記正孔輸送層および／または電子輸送層物質は光活性層から分離した電子と正孔を電極に効率的に伝達させる役割を果たし、物質は特に制限しない。
【０１４０】
前記正孔輸送層物質はＰＥＤＯＴ：ＰＳＳ（Ｐｏｌｙ（３，４−ｅｔｈｙｌｅｎｅｄｉｏｃｙｔｈｉｏｐｈｅｎｅ）ｄｏｐｅｄ  ｗｉｔｈ  ｐｏｌｙ（ｓｔｙｒｅｎｅｓｕｌｆｏｎｉｃ  ａｃｉｄ））、モリブデン酸化物（ＭｏＯｘ）；バナジウム酸化物（Ｖ２Ｏ５）；ニッケル酸化物（ＮｉＯ）；およびタングステン酸化物（ＷＯｘ）などが好ましいが、これらのみに限定されるものではない。
【０１４１】
前記電子輸送層物質は電子抽出金属酸化物（ｅｌｅｃｔｒｏｎ−ｅｘｔｒａｃｔｉｎｇ  ｍｅｔａｌ  ｏｘｉｄｅｓ）であっても良く、具体的には８−ヒドロキシキノリンの金属錯体；Ａｌｑ３を含む錯体；Ｌｉｑを含む金属錯体；ＬｉＦ；Ｃａ；チタニウム酸化物（ＴｉＯｘ）；亜鉛酸化物（ＺｎＯ）；およびセシウムカーボネート（Ｃｓ２ＣＯ３）などが好ましいが、これらのみに限定されるものではない。
【０１４２】
光活性層は電子供与体および／または電子受容体のような光活性物質を有機溶媒に溶解させた後、溶液をスピンコーティング、ディップコーティング、スクリーン印刷、スプレーコーティング、ドクターブレード、ブラシペインティングなどの方法により形成することができるが、これらの方法にのみ限定されるものではない。
【０１４３】
前記共重合体の製造方法およびこれを含む有機太陽電池の製造は以下の製造例および実施例で具体的に説明する。但し、下記の実施例は本明細書を例示するためのものであり、本明細書の範囲がこれらによって限定されるものではない。
【実施例】
【０１４４】
前記共重合体の製造方法およびこれを含む有機太陽電池の製造は以下の実施例で具体的に説明する。但し、下記の実施例は本明細書を例示するためのものであり、本明細書の範囲がこれらによって限定されるものではない。
【０１４５】
「実施例１．共重合体１の合成」
【０１４６】
【化１４】
2016525627.tif 000016
【０１４７】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシル−２−チエニル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌ−２−ｔｈｉｅｎｙｌ）−ｂｅｎｚｏ［１，２−ｂ：４，５−ｂ’］ｄｉｔｈｉｏｐｈｅｎｅ、０．７ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．７４１８ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１４８】
「実施例２．共重合体２の合成」
【０１４９】
【化１５】
2016525627.tif 000017
【０１５０】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（３−（（２−エチルヘキシル）オキシ）フェニル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（３−（（２−ｅｔｈｙｌｈｅｘｙｌ）ｏｘｙ）ｐｈｅｎｙｌ）−ｂｅｎｚｏ［１，２−ｂ：４，５−ｂ’］ｄｉｔｈｉｏｐｈｅｎｅ、０．７１５４ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．７４１８ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１５１】
「実施例３．共重合体３の合成」
【０１５２】
【化１６】
2016525627.tif 000018
【０１５３】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（５−（（Ｅ−２−（５−（２−エチルヘキシル）チオフェン−２−イル）ビニル）チオフェン−２−イル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（５−（（Ｅ）−２−（５−（２−ｅｔｈｙｌｈｅｘｙｌ）ｔｈｉｏｐｈｅｎ−２−ｙｌ）ｖｉｎｙｌ）ｔｈｉｏｐｈｅｎ−２−ｙｌ）−ｂｅｎｚｏ［１，２−ｂ：４，５−ｂ’］ｄｉｔｈｉｏｐｈｅｎｅ、０．８６７３ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．７４１８ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１５４】
「実施例４．共重合体４の合成」
【０１５５】
【化１７】
2016525627.tif 000019
【０１５６】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシル−２−チエニル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌ−２−ｔｈｉｅｎｙｌ）−ｂｅｎｚｏ［１，２−ｂ：４，５−ｂ’］ｄｉｔｈｉｏｐｈｅｎｅ、０．７ｇ、０．７７３８ｍｍｏｌ）、２，５−ビス（トリメチルスタンニル）セレノフェン（２，５−ｂｉｓ（ｔｒｉｍｅｔｈｙｌｓｔａｎｎｙｌ）ｓｅｌｅｎｏｐｈｅｎｅ、０．３５３３ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．７４１８ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１５７】
「実施例５．共重合体５の合成」
【０１５８】
【化１８】
2016525627.tif 000020
【０１５９】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシル−２−チエニル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌ−２−ｔｈｉｅｎｙｌ）−ｂｅｎｚｏ［１，２−ｂ：４，５−ｂ’］ｄｉｔｈｉｏｐｈｅｎｅ、０．７ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｏｃｔｙｌｔｈｉｅｎｏ［３，４−ｃ］ｐｙｒｒｏｌｅ−４，６−ｄｉｏｎｅ、０．６５４９ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１６０】
「比較例１．共重合体６の合成」
【０１６１】
【化１９】
2016525627.tif 000021
【０１６２】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシルオキシ）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌｏｘｙ）ｂｅｎｚｏ［１，２−ｂ：４，５−ｂ’］ｄｉｔｈｉｏｐｈｅｎｅ、０．５９７６ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．７４１８ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１６３】
「比較例２．共重合体７の合成」
【０１６４】
【化２０】
2016525627.tif 000022
【０１６５】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシルオキシ）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌｏｘｙ）ｂｅｎｚｏ［１，２−ｂ：４，５−ｂ’］ｄｉｔｈｉｏｐｈｅｎｅ、０．５９７６ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｄｏｄｅｃｙｌｔｈｉｅｎｏ［３，４−ｃ］ｐｙｒｒｏｌｅ−４，６−ｄｉｏｎｅ、０．６５５０ｇ、１．５４８ｍｍｏｌ）、トリス（ジベンジリデンアセトン）ジパラジウム（Ｐｄ２（ｄｂａ）３：（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１６６】
「比較例３．共重合体８の合成」
【０１６７】
【化２１】
2016525627.tif 000023
【０１６８】
Ｒｏｕｎｄ  ｂｏｔｔｏｍ  ｆｌａｓｋにクロロベンゼン（Ｃｈｌｏｒｏｂｅｎｚｅｎｅ）５ｍｌ、２，６−ビス（トリメチルスズ）−４，８−ジドデシル−ベンゾ［１，２−ｂ：４，５−ｂ’］−ジチオフェン（２，６−Ｂｉｓ（ｔｒｉｍｅｔｈｙｌｔｉｎ）−４，８−ｄｉｄｏｄｅｃｙｌ−ｂｅｎｚｏ［１，２−ｂ：４，５−ｂ’］−ｄｉｔｈｉｏｐｈｅｎｅ、０．３４１０ｇ、０．４０００ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．１６３９ｇ、０．４０００ｍｍｏｌ）、１，３−ジブロモ−５−（２−エチルヘキシル）チエノ［３，４−ｃ］ピロール−４，６−ジオン（１，３−Ｄｉｂｒｏｍｏ−５−（２−ｅｔｈｙｌｈｅｘｙｌ）ｔｈｉｅｎｏ［３，４−ｃ］ｐｙｒｒｏｌｅ−４，６−ｄｉｏｎｅ、０．３３８７ｇ、０．８０００ｍｍｏｌ）、Ｐｄ２（ｄｂａ）３（Ｔｒｉｓ（ｄｉｂｅｎｚｙｌｉｄｅｎｅａｃｅｔｏｎｅ）ｄｉｐａｌｌａｄｉｕｍ（０）、１４．７ｍｇ）、トリ−（ｏ−トリル）ホスフィン（Ｔｒｉ−（ｏ−ｔｏｌｙｌ）ｐｈｏｓｐｈｉｎｅ、１９．５ｍｇ）を入れ、１４０℃条件下で反応させた。
【０１６９】
反応はトリブチルフェニルスタンナン（ｔｒｉｂｕｔｙｌ−ｐｈｅｎｙｌ−ｓｔａｎｎａｎｅ、０．２６ｍｌ、０．８ｍｍｏｌ）とブロモベンゼン（ｂｒｏｍｏｂｅｎｚｅｎｅ、０．１３ｍｌ、１．２ｍｍｏｌ）で１４０℃条件下で１時間反応させてｅｎｄ  ｃａｐｐｉｎｇした。反応を終わらせ、高分子は沈殿させた後、ソックスレー抽出（Ｓｏｘｈｌｅｔ  ｅｘｔｒａｃｔｉｏｎ）した後、クロロホルム部分を再びメタノールに沈殿させて固体を濾過した。
【０１７０】
「比較例４．共重合体９の合成」
【０１７１】
【化２２】
2016525627.tif 000024
【０１７２】
マイクロウェーブリアクターバイアル（Ｍｉｃｒｏｗａｖｅ  ｒｅａｃｔｏｒ  ｖｉａｌ）にクロロベンゼン（Ｃｈｌｏｒｏｂｅｎｚｅｎｅ）１５ｍｌ、２，６−ビス（トリメチルスズ）−４，８−ビス（２−エチルヘキシル−２−チエニル）−ベンゾ［１，２−ｂ：４，５−ｂ’］ジチオフェン（２，６−Ｂｉｓ（ｔｒｉｍｅｔｈｙｌｔｉｎ）−４，８−ｂｉｓ（２−ｅｔｈｙｌｈｅｘｙｌ−２−ｔｈｉｅｎｙｌ）−ｂｅｎｚｏ［１，２−ｂ：４，５−ｂ’］ｄｉｔｈｉｏｐｈｅｎｅ、０．７ｇ、０．７７３８ｍｍｏｌ）、２，５−ビス（トリメチルスタンニル）チオフェン（２，５−ｂｉｓ（ｔｒｉｍｅｔｈｙｌｓｔａｎｎｙｌ）ｔｈｉｏｐｈｅｎｅ、０．３１７１ｇ、０．７７３８ｍｍｏｌ）、１，３−ジブロモ−５−ドデシルチエノ［３，４−ｃ］ピロール−４，６−ジオン（１，３−Ｄｉｂｒｏｍｏ−５−ｏｃｔｙｌｔｈｉｅｎｏ［３，４−ｃ］ｐｙｒｒｏｌｅ−４，６−ｄｉｏｎｅ、１．７５１ｇ、１．５４８ｍｍｏｌ）、Ｐｄ２（ｄｂａ）３（Ｔｒｉｓ（ｄｉｂｅｎｚｙｌｉｄｅｎｅａｃｅｔｏｎｅ）ｄｉｐａｌｌａｄｉｕｍ（０）、２８ｍｇ）、トリ−（ｏ−トリル）ホスフィン（Ｔｒｉ−（ｏ−ｔｏｌｙｌ）ｐｈｏｓｐｈｉｎｅ、３７ｍｇ）を入れ、１７０℃条件下で１時間反応させた。混合物を室温にまで冷却してメタノールに注いだ後、固体を濾過してメタノール、アセトン、ヘキサン、クロロホルムにソックスレー抽出（Ｓｏｘｈｌｅｔ  ｅｘｔｒａｃｔｉｏｎ）した後、クロロホルム部分を再びメタノールに沈殿させて固体を濾過した。
【０１７３】
「有機太陽電池の製造および特性測定」
「実験例１．有機太陽電池の製造−１」
前記実施例１で製造した共重合体１とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体１−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７４】
「実験例２．有機太陽電池の製造−２」
前記実施例２で製造した共重合体２とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体２−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７５】
「実験例３．有機太陽電池の製造−３」
前記実施例３で製造した共重合体３とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体３−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７６】
「実験例４．有機太陽電池の製造−４」
前記実施例４で製造した共重合体４とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体４−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７７】
「実験例５．有機太陽電池の製造−５」
前記実施例５で製造した共重合体５とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体５−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７８】
「比較実験例１．有機太陽電池の製造−６」
前記比較例１で製造した共重合体６とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体６−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１７９】
「比較実験例２．有機太陽電池の製造−７」
前記比較例２で製造した共重合体７とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体７−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１８０】
「比較実験例３．有機太陽電池の製造−８」
前記比較例３で製造した共重合体８とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体８−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１８１】
「比較実験例４．有機太陽電池の製造−９」
前記比較例３で製造した共重合体８とＰＣ６１ＢＭを１：３でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体８−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１８２】
「比較実験例５．有機太陽電池の製造−１０」
前記比較例４で製造した共重合体９とＰＣ６１ＢＭを１：２でクロロベンゼン（Ｃｈｌｏｒｏｂｅｎｚｅｎｅ、ＣＢ）に溶かして複合溶液（ｃｏｍｐｏｓｉｔ  ｓｏｌｕｔｉｏｎ）を製造した。この時、濃度は４．０ｗｔ％に調節し、有機太陽電池はＩＴＯ／ＰＥＤＯＴ：ＰＳＳ／光活性層／Ａｌの構造にした。ＩＴＯがコーティングされたガラス基板は蒸留水、アセトン、２−プロパノールを用いて超音波洗浄し、ＩＴＯ表面を１０分間オゾン処理した後、４５ｎｍ厚さでＰＥＤＯＴ：ＰＳＳ（ｂａｙｔｒｏｍ  Ｐ）をスピンコーティングして１２０℃で１０分間熱処理した。光活性層のコーティングのためには、共重合体９−ＰＣ６１ＢＭ複合溶液を０．４５μｍＰＰ注射器フィルター（ｓｙｒｉｎｇｅ  ｆｉｌｔｅｒ）で濾過した後にスピンコーティングし、３×１０−８ｔｏｒｒ真空下で熱蒸発器（ｔｈｅｒｍａｌ  ｅｖａｐｏｒａｔｏｒ）を利用して２００ｎｍ厚さでＡｌを蒸着し、有機太陽電池を製造した。
【０１８３】
＜試験例１＞
前記実験例１〜５および比較実験例１〜５で製造された有機太陽電池の光電変換特性を１００ｍＷ／ｃｍ２（ＡＭ１．５）条件で測定し、下記表１にその結果を示す。
【０１８４】
【表１】
2016525627.tif 000025
【０１８５】
表１において、Ｖｏｃは開放電圧を、Ｊｓｃは短絡電流を、ＦＦはフィルファクター（Ｆｉｌｌ  ｆａｃｔｏｒ）を、ＰＣＥはエネルギー変換効率を意味する。開放電圧と短絡電流は各々電圧−電流密度曲線の象限においてＸ軸とＹ軸切片であり、この２つの値が高いほど太陽電池の効率は望ましく高くなる。また、フィルファクター（Ｆｉｌｌ  ｆａｃｔｏｒ）は曲線内部に描ける長方形の広さを短絡電流と開放電圧の積で分けた値である。この３つの値を照射された光の強さで分ければ、エネルギー変換効率を求めることができ、高い値であるほど好ましい。
【０１８６】
実験例１〜５および比較実験例１〜４を比較すると、共重合体の主鎖の側鎖に共役構造を含む場合が共重合体の主鎖の側鎖に共役構造を含まない場合より有機太陽電池の効率が優れることが確認できる。
【０１８７】
また、実験例１〜５および比較実験例５を比較すると、本願の第１単位、第２単位および第３単位を全て含む場合が本願の第１単位および第３単位だけを含む場合より有機太陽電池の効率が優れることが確認できる。
【符号の説明】
【０１８８】
１０１  ・・・基板
１０２  ・・・第１電極
１０３  ・・・正孔輸送層
１０４  ・・・光活性層
１０５  ・・・第２電極
【図１】
2016525627.tif 000030
【国際調査報告】
2016525627.tif 000031
2016525627.tif 000032
2016525627.tif 000033
2016525627.tif 000034